СШИВАЮЩАЯ КОМПОЗИЦИЯ В ФОРМЕ ГРАНУЛ ДЛЯ ПОЛУЧЕНИЯ СШИТЫХ КОМПОЗИЦИЙ БИТУМ/ЭЛАСТОМЕР

1. Сшивающая композиция в форме гранул, включающая по меньшей мере одну полимерную матрицу, по меньшей мере один агент сшивания и по меньшей мере один агент, ингибирующий выделение сероводорода; агент, ингибирующий выделение сероводорода, содержит, по меньшей мере, один карбоксилат цинка, и по меньшей мере одно производное триазина.
2. Сшивающая композиция в форме гранул по п.1, где карбоксилат цинка выбран из ацетата цинка, этаноата цинка, пропионата цинка, бутирата цинка, пентаноата цинка, гексаноата цинка, гептаноата цинка, октоата цинка, 2-этилгексаноата цинка, нонаноата цинка, додеканоата цинка, ундеканоата цинка, бензоата цинка, лаурата цинка, пальмитата цинка, стеарата цинка, олеата цинка, по отдельности или в смеси.
3. Сшивающая композиция в форме гранул по п.1 или 2, где производное триазина выбрано из три-алкилгексагидротриазинов, три-гидроксиалкилгексагидротриазинов, алкильные группы которых включают от 1 до 12 атомов углерода, предпочтительно от 2 до 8 атомов углерода, по отдельности или в смеси.
4. Сшивающая композиция в форме гранул по п.1, где полимерная матрица выбрана из полиэтиленов, сополимеров этилен/пропилен, сополимеров этилен/акриловый эфир, сополимеров этилен/гликольмоностеарат, сополимеров этилен/винилацетат, по отдельности или в смеси.
5. Сшивающая композиция в форме гранул по п.1, где агент сшивания включает серу необязательно в сочетании с ускорителями вулканизации, выбранными из производных меркаптобензотиазола и дитиокарбаматов, по отдельности или в смеси.
6. Сшивающая композиция в форме гранул, по п.1, где количество карбоксилата цинка составляет от 5 мас.% до 50 мас.% по отношению к общей массе сшивающей композиции в форме гранул, предпочтительно от 10 мас.% до 40 мас.%, более предпочтительно от 20 мас.% до 30 мас.%.
7. Сшивающая композиция в форме гранул по п.1, где количество производного триазина составляет от 5 мас.% до 40 мас.% по отношению к общей массе сшиваемой композиции в форме гранул, предпочтительно от 10 мас.% до 30 мас.%, более предпочтительно от 15 мас.% до 20 мас.%.
8. Сшивающая композиция в форме гранул по п.1, где массовое соотношение количеств карбоксилата цинка и производного триазина составляет от 0,5 до 8, предпочтительно от 1 до 5, более предпочтительно от 2 до 3.
9. Сшивающая композиция в форме гранул по п.1, где количество цинка в сшивающей композиции в форме гранул составляет от 1 мас.% до 15 мас.% по отношению к общей массе сшивающей композиции в форме гранул, предпочтительно от 2 мас.% до 10 мас.%, еще более предпочтительно от 3 мас.% до 5 мас.%.
10. Сшивающая композиция в форме гранул по п.5, где количество серы в сшивающей композиции в форме гранул составляет от 5 мас.% до 50 мас.% по отношению к общей массе сшивающей композиции в форме гранул, предпочтительно от 10% до 40%, более предпочтительно от 20 до 30%.
11. Сшивающая композиция в форме гранул по п.5, где массовое соотношение количеств цинка и серы составляет от 0,01 до 0,3, предпочтительно от 0,02 до 0,2, более предпочтительно от 0,04 до 0,1, еще более предпочтительно от 0,05 до 0,08.
12. Способ получения сшивающей композиции в форме гранул по пп.1-11, где сшивающую композицию в форме гранул получают путем экструзии, предпочтительно при температуре ниже 110°С.
13. Применение сшивающей композиции в форме гранул по пп.1-11, для получения сшитых композиций битум/эластомер.
14. Применение сшивающей композиции в форме гранул по п.13 для уменьшения выделений сероводорода во время получения сшитых композиций битум/эластомер.
15. Способ получения сшитых композиций битум/эластомер с применением по меньшей мере одного битума, по меньшей мере одного эластомера и по меньшей мере одной сшивающей композиции в форме гранул по пп.1-11.
16. Способ получения сшитых композиций битум/эластомер по п.15, включающий следующие стадии:
(i) нагревание по меньшей мере одного битума до температуры от 160°С до 200°С,
(ii) добавление по меньшей мере одного эластомера и перемешивание смеси битум/эластомер при температуре от 160°С до 200°С,
(iii) добавление сшивающей композиции в форме гранул по пп.1-11, перемешивание смеси битум/эластомер/сшивающая композиция в форме гранул при температуре от 160°С до 200°С.
17. Способ получения сшитых композиций битум/эластомер по любому из пп.15 или 16, где количество битума составляет от 75 мас.% до 98 мас.% по отношению к общей массе композиции битум/эластомер/сшивающая композиция в форме гранул, предпочтительно от 80 мас.% до 96 мас.%, более предпочтительно от 85 мас.% до 95 мас.%.
18. Способ получения сшитых композиций битум/эластомер по п.15 или 16, где количество эластомера составляет от 1 мас.% до 15 мас.% по отношению к общей массе композиции битум/эластомер/сшивающая композиция в форме гранул, предпочтительно от 2 мас.% до 10 мас.%, более предпочтительно от 3 мас.% до 5 мас.%.
19. Способ получения сшитых композиций битум/эластомер по п.15 или 16, где количество сшивающей композиции в форме гранул составляет от 0,05 мас.% до 5 мас.% по отношению к общей массе композиции битум/эластомер/сшивающая композиция в форме гранул, предпочтительно от 0,1 мас.% до 2 мас.%, более предпочтительно от 0,15 мас.% до 1 мас.%, еще более предпочтительно от 0,2 мас.% до 0,5 мас.%.
20. Способ получения сшитых композиций битум/эластомер по п.15 или 16, где соотношение между количествами серы и эластомера составляет от 0,005 до 0,05, более предпочтительно от 0,01 до 0,03, еще более предпочтительно от 0,02 до 0,025.
21. Сшитая композиция битум/эластомер, которую можно получить способом по любому из пп.15-20.